РАСТВОР ДЛЯ ОБРАБОТКИ КАРБИД-КРЕМНИЕВОЙ ТРУБЫ
SOLUTION FOR TREATING CARBIDE-SILICON PIPES

Изобретение относится к технологии изготовления силовых кремниевых транзисторов, в частности к способам обработки карбид-кремниевой трубы, применяемой для проведения высокотемпературных процессов в диффузионных печах.
Известны способы обработки изделий в различных травителях при высоких температурах [1].
Основным недостатком этих способов является неполное удаление примесей и различных загрязнений с карбид-кремниевой трубы.
Целью изобретения является полное удаление различных примесей и загрязнений.
2
Поставленная цель достигается тем, что удаление загрязнений с карбид-кремниевой трубы происходит за счет использования раствора, в состав которого входят фтористоводородная кислота - HF, соляная кислота - НСl и деионизованная вода - НО в соотношении 1:1:3,5. Длительность обработки составляет 20±5 минут. По окончании обработки трубу промывают в деионизованной воде при комнатной температуре и времени, равном 30±5 минут.
2
HF:НСl:НO
1:1:3,5
Сущность способа заключается в том, что карбид-кремниевую трубу подвергают обработке в растворе, состоящем из фтористоводородной кислоты, соляной кислоты и деионизованной воды, температура раствора комнатная. Качество обработки определяется с помощью индикаторной бумаги, которую следует приложить к мокрой внутренней поверхности трубы. В случае покраснении индикаторной бумаги следует повторить обработку. После чего установить трубу в шкаф и выдержать при комнатной температуре не менее 12 часов.
Сущность изобретения подтверждается следующими примерами:
ПРИМЕР 1. Процесс проводят на установке обработки карбид-кремниевой трубы в растворе, состоящем из фтористоводородной кислоты, соляной кислоты и деионизованной воды при соотношении компонентов:
2
HF:НСl:НО
1:1:5,0
Температура раствора комнатная. Длительность обработки составляет 40±5 минут. По окончании обработки карбид-кремниевую трубу промывают в деионизованной воде в течение 30±10 минут.
ПРИМЕР 2. Способ обработки осуществляют аналогично примеру 1. Процесс проводят на установке обработки карбид-кремниевой трубы в растворе, состоящем из фтористоводородной кислоты, соляной кислоты и деионизованной воды при соотношении компонентов:
2
HF:НСl:НO
1:1:4,0
Температура раствора комнатная. Длительность обработки составляет 30±5 минут. По окончании обработки карбид-кремниевую трубу промывают в деионизованной воде в течение 30±10 минут.
Качество обработки определяется с помощью индикаторной бумаги.
ПРИМЕР 3. Способ обработки осуществляют аналогично примеру 1. Процесс проводят на установке обработки карбид-кремниевой трубы в растворе, состоящем из фтористоводородной кислоты, соляной кислоты и деионизованной воды при соотношении компонентов:
2
HF:НСl:НO
1:1:3,5
Температура раствора комнатная. Длительность обработки составляет 20±5 минут. По окончании обработки карбид-кремниевую трубу промывают в деионизованной воде в течение 30±10 минут.
Качество обработки определяется с помощью индикаторной бумаги.
Таким образом, предлагаемый способ по сравнению с прототипом обеспечивает полное удаление различных загрязнений и качество обработки карбид-кремниевой трубы.
Источники информации
1. А.И. Курносов. Материалы для полупроводниковых приборов и интегральных схем. М.: Высшая школа, 1980, стр. 88-89.